МАРКА ГИДРИРОВАННОГО ВУЛКАНИЗАТА ДЛЯ УЛУЧШЕНИЯ ВЫСОКОТЕМПЕРАТУРНЫХ СВОЙСТВ

1. Эластомерная термопластичная композиция, характеризующаяся тем, что она имеет прочность при сжатии при температурах от 20°С до 100°С, содержащая гидрированные блок-сополимеры стирола и бутадиена, где указанные сополимеры характеризуются тем, что они являются линейными или радиальными, с содержанием винила менее 60% и содержанием стирола от 30% до 41%, с молекулярной массой от 200,000 до 600,000 и вязкостью менее 300 сП.
2. Эластомерная термопластичная композиция по п.1, содержащая гидрированные блок-сополимеры стирола и бутадиена, характеризующиеся тем, что содержание винила менее 45%.
3. Эластомерная термопластичная композиция по п.1, содержащая гидрированные блок-сополимеры стирола и бутадиена, характеризующиеся тем, что они имеют молекулярную массу от 420,000 до 575,000.
4. Эластомерная термопластичная композиция по п.3, содержащая гидрированные блок-сополимеры стирола и бутадиена, характеризующиеся тем, что они имеют молекулярную массу от 420,000 до 475,000.
5. Эластомерная термопластичная композиция по п.1, содержащая гидрированные блок-сополимеры стирола и бутадиена, характеризующиеся тем, что они имеют вязкость менее 100 сП.
6. Эластомерная термопластичная композиция по п.1, содержащая гидрированные блок-сополимеры стирола и бутадиена, характеризующиеся тем, что степень гидрирования равна или больше чем 97%.
7. Эластомерная термопластичная композиция по п.1, содержащая гидрированные блок-сополимеры стирола и бутадиена, характеризующиеся тем, что они включают бутадиен от 0,4% до 2% от общей массы в качестве минорного мономера в стирольных концевых блоках.
8. Эластомерная термопластичная композиция по п.1, содержащая гидрированный блок-сополимер стирола и бутадиена, характеризующийся тем, что он является радиальным, содержит винил менее 45%, имеет молекулярную массу от 420,000 до 575,000 и вязкость менее 300 сП.
9. Эластомерная термопластичная композиция по п.1, содержащая гидрированный блок-сополимер стирола и бутадиена, характеризующийся тем, что он является линейным, содержит винил менее 45%, имеет молекулярную массу от 200,000 до 240,000, вязкость менее 100 сП и, кроме того, включает бутадиен от 0,5% до 1% от общей массы в качестве минорного мономера в стирольных концевых блоках.
10. Эластомерная термопластичная композиция по п.1, содержащая гидрированный блок-сополимер стирола и бутадиена, характеризующийся тем, что он является радиальным, содержит винил менее 45%, имеет молекулярную массу от 420,000 до 575,000, вязкость менее 300 сП и, кроме того, включает бутадиен от 0,5% до 1% от общей массы в качестве минорного мономера в стирольных концевых блоках.
11. Эластомерная термопластичная композиция по п.1, содержащая гидрированный блок-сополимер стирола и бутадиена, характеризующийся тем, что он является линейным, содержит винил между 50-55%, имеет молекулярную массу от 300,000 до 350,000 и вязкость менее 100 сП.
12. Гидрированный линейный или радиальный блок-сополимер стирола и бутадиена, который может быть получен анионной полимеризацией блок-сополимера, содержащего, по меньшей мере, два ароматических виниловых мономерных блока и один мономерный блок диена с сопряженными связями, и последующим гидрированием; характеризующийся тем, что он содержит винил менее 60%, имеет молекулярную массу от 200,000 до 600,000 и вязкость менее 300 сП.
13. Гидрированный блок-сополимер стирола и бутадиена по п.12, характеризующийся тем, что содержание винила менее 45%.
14. Гидрированный блок-сополимер стирола и бутадиена по п.12, характеризующийся тем, что он имеет молекулярную массу от 420,000 до 575,000.
15. Гидрированный блок-сополимер стирола и бутадиена по п.14, характеризующийся тем, что он имеет молекулярную массу от 420,000 до 475,000.
16. Гидрированный блок-сополимер стирола и бутадиена по п.12, характеризующийся тем, что он имеет вязкость менее 100 сП.
17. Гидрированный блок-сополимер стирола и бутадиена по п.12, характеризующийся тем, что степень гидрирования равна или больше чем 97%.
18. Гидрированный блок-сополимер стирола и бутадиена по п.12, характеризующийся тем, что он является радиальным, содержит винил менее 45%, имеет молекулярную массу от 420,000 до 575,000 и вязкость менее 300 сП.
19. Гидрированный блок-сополимер стирола и бутадиена по п.12, характеризующийся тем, что он является линейным, содержит винил между 50-55%, имеет молекулярную массу от 300,000 до 350,000 и вязкость менее 100 сП.
20. Гидрированный блок-сополимер стирола и бутадиена по п.12, характеризующийся тем, что он включает бутадиен от 0,4% до 2% от общей массы в качестве минорного мономера в стирольных концевых блоках.
21. Гидрированный блок-сополимер стирола и бутадиена по п.20, характеризующийся тем, что он является радиальным, содержит винил менее 45%, имеет молекулярную массу от 420,000 до 475,000, вязкость менее 300 сП и, кроме того, включает бутадиен от 0,5% до 1% от общей массы в качестве минорного мономера в стирольных концевых блоках.
22. Гидрированный блок-сополимер стирола и бутадиена по п.20, характеризующийся тем, что он является линейным, содержит винил менее 45%, имеет молекулярную массу от 200,000 до 240,000, вязкость менее 100 сП и, кроме того, включает бутадиен от 0,5% до 1% от общей массы в качестве минорного мономера в стирольных концевых блоках.
23. Способ получения композиции по любому из пп.1-11, который включает смешение сополимера по любому из пп.12-20, термопластичной смолы, пластификатора и стабилизатора.
24. Способ по п.23, где термопластичная смола представляет собой полипропилен.
25. Способ по п.23, где пластификатор представляет собой парафиновое масло.
26. Способ по п.23, где вулканизующий агент и совулканизующий агент также являются смешанными.
27. Способ по п.26, где вулканизующий агент представляет собой органический пероксид, выбранный из пероксида дикумила и 2,5-диметил-2,5-ди(т-бутилперокси)гексана.
28. Способ по п.26, где совулканизующий агент представляет собой мультифункциональный виниловый мономер, предпочтительно, триаллилизоцианурат или триэтиленгликоль диметакрилат.
29. Продукт, полученный литьем под давлением или экструзией композиции по любому из пп.1-11.